(57)【特許請求の範囲】
【請求項１】
芳香族ポリカーボネート樹脂（Ａ）３０〜７５重量％、オレフィン系樹脂の中から選ばれる少なくとも一種の樹脂（Ｂ）５〜４５重量％、難燃剤（Ｃ）０〜６０重量％、及び白色系着色剤（Ｄ）０〜２０重量％とからなる（ただし（Ａ）＋（Ｂ）＋（Ｃ）＋（Ｄ）＝１００重量％）混合樹脂層の裏面に、アイゾット衝撃値が少なくとも５ｋＪ／ｍ２である合成樹脂または合成樹脂組成物からなる裏面層を一体に接着させてなる多層構造の光反射体であって、該成分（Ｂ）の屈折率が上記芳香族ポリカーボネート樹脂（Ａ）の屈折率よりも０．０３以上大きいか或いは０．０３以上小さく、該混合樹脂層表面における光の反射を表すパラメーターである全反射率が９３％以上及び拡散反射率が９０％以上であることを特徴とする光反射体。
【請求項２】
該裏面層の他方の面に更に、芳香族ポリカーボネート樹脂（Ａ）３０〜７５重量％、芳香族ポリカーボネート樹脂以外の熱可塑性樹脂又は／及び熱可塑性エラストマー（Ｂ１）５〜４５重量％、難燃剤（Ｃ）０〜６０重量％、及び白色系着色剤（Ｄ）０〜２０重量％とからなる（ただし（Ａ）＋（Ｂ１）＋（Ｃ）＋（Ｄ）＝１００重量％）混合樹脂層が接着一体化されてなる請求項１記載の光反射体。
【請求項３】
該成分（Ｂ１）が、オレフィン系樹脂の中から選ばれる少なくとも一種の樹脂を含有する請求項２に記載の光反射体。
【請求項４】
該オレフィン系樹脂がポリエチレン系樹脂である請求項１又は３に記載の光反射体。
【請求項５】
該裏面層が、芳香族ポリカーボネート樹脂、熱可塑性ポリエステル樹脂及びオレフィン系樹脂の中から選択される１又は２以上の樹脂を主成分とする合成樹脂層又は合成樹脂組成物層である請求項１乃至４のいずれかに記載の光反射体。
【請求項６】
請求項１乃至５のいずれかに記載の光反射体からなり、該混合樹脂層の厚みが０．２〜７ｍｍの熱成形用光反射シート。
【発明の詳細な説明】
【０００１】
【発明の属する技術分野】
本発明は、光反射体に関し、さらに詳しくは、難燃性、加工性に優れるとともに、折り曲げて裂け目を生じてもその裂け目から分離することがなく、かつ光反射性に優れた光反射体に関し、特に、電飾看板、医療用または一般用写真観察装置（写真観察用ライトボックス）、照明器具である反射がさや、反射ざら等に使用される光反射部材として好適な光反射体に関するものである。
【０００２】
【従来の技術】
図１に、一般的な内照式表示器具の構造の一例を示す。図１は、光反射板としての機能を持つ白色塗装鋼板製の側壁４及び底壁５を持つ箱体１の内部に、光源としての蛍光灯３を４本設置して、開口部を乳白色アクリル樹脂製の表示板２で覆った構造の内照式表示器具（医療用Ｘ線写真観察装置）の概略図である。尚、図１は箱体１の内部構造を説明する為に表示板２を取り外して右斜め下側にスライドした状態を示している。この種の内照式表示器具では、光源である蛍光灯３から直接表示板２に到達する光及び蛍光灯から側壁４と底壁５に到達してそこ（主として底壁５）で反射されて最終的に表示板２に到達する光により表示板２全体が明るく照し出される。従って、このような構造の内照式表示器具は、表示板上の写真や表示板上の表示を見やすくするためには、表示板上での照度はできるだけ大きく、また、表示板上における照度はできる限り均一であることが望ましい。ところが、光反射板の反射率が低い場合には、表示板上で十分な照度を得ようとすると光源の出力を大きくしなければならず、そうすると、表示板上における照度は場所により極端に不均一になってしまい、表示板を通して光源の形が顕著に浮き出て、商品価値を低減させてしまうという問題があった。この問題は、光源と表示板との距離を大きくすれば、ある程度は改善されるが、この問題解決には、表示器具の大型化と光源の高出力化は避けられず好ましくない。
このように、光反射板には高い反射率が要求されるため、従来より以下に示すようなさまざまな材料が用いられている。例えば、金属等の基材の表面にアルミニウム蒸着フィルムを積層して表面に鏡面を形成した光反射板が知られている。しかし、鏡面を有する光反射板では拡散反射が起こりにくい為、表示板上における照度が不均一になりすぎて表示板を通して光源の形が顕著に浮き出てしまう結果となる。また、白色塗装された金属材料（白色鋼板等）を反射板として使用される事も多い。しかしながら、白色塗装鋼板からなる光反射板と上記表面に鏡面を形成した光反射板は、いずれも金属製であるため、重い上、切断等の加工性に劣る。
一方、ＷＯ９７／０１１１７には微細気泡を含有する熱可塑性ポリエステル発泡体からなる光反射板が提案されている。そのような熱可塑性ポリエステル発泡体は軽量で全反射率と拡散反射率に優れるため電飾看板等において優れた光反射性能を示す。しかし、優れた全反射率と拡散反射率を有する光反射板を得るには、熱可塑性ポリエステル発泡体中に超微細な気泡を形成させる必要が有るため、一旦無発泡のシートを製造し、これを高圧の炭酸ガス中に長時間保持してシート中に炭酸ガスを含浸させて、炭酸ガスがシート中から逸散する前に加熱して発泡させるという非常に手間のかかる製造工程を経なければ作れないという問題がある。
【０００３】
そこで、本発明者等は、前記課題を解決するために鋭意研究を重ねた結果、意外にも、光の反射性に極めて劣る（光の透過性に特に優れた）芳香族ポリカーボート樹脂を使用し、これにオレフィン系樹脂やアクリル系樹脂等の他の合成樹脂成分（場合によっては更に白色系顔料）を混合して得られた混合樹脂が、光に対する全反射率と拡散反射率に優れ、かつ加工性、生産性、切断加工時の耐裂け性にも優れることを見出した。しかしながら、該混合樹脂中には、オレフィン系樹脂やアクリル系樹脂等の他の合成樹脂成分が含有されるため芳香族ポリカーボネート樹脂単体に比べて該混合樹脂を折り曲げて割れや裂け目を生じたときにその割れ目や裂け目から分離しやすくなるということが判明した。また、該混合樹脂中には、オレフィン系樹脂やアクリル系樹脂等の他の合成樹脂成分が含有されるため芳香族ポリカーボネート樹脂単体に比べて難燃性が低下することになるが、それを補うために難燃剤を多めに添加すると、該混合樹脂を折り曲げたときにいっそう折り曲げ部から割れて分離しやすくなるということが判明した。
【０００４】
【発明が解決しようとする課題】
本発明の課題は、生産性及び光反射性能に優れ、且つ折り曲げ部の裂け目や割れ目から分離しにくい性質（以下、耐破断性という）を有する光反射体を提供することにある。また、本発明の課題は、生産性、耐破断性に優れ、電飾看板等に使用された場合に、消費電力を減らすことに貢献しうる光反射体を提供することにある。さらに、本発明の課題は、生産性、耐破断性、難燃性及び光反射性能に優れた光反射体を提供することにある。
【０００５】
【課題を解決するための手段】
本発明者等は、前記課題を解決するために鋭意研究を重ねた結果、芳香族ポリカーボート樹脂とそれ以外の成分を含有する光に対する、全反射率と拡散反射率に優れた混合樹脂層の裏面に、アイゾット衝撃値が少なくとも５ｋＪ／ｍ２である合成樹脂または合成樹脂組成物からなる裏面層をラミネートしてなる光反射体が生産性、耐破断性に優れることを見出し、本発明を完成させるに至った。
即ち、本発明によれば、芳香族ポリカーボネート樹脂（Ａ）３０〜７５重量％、オレフィン系樹脂の中から選ばれる少なくとも一種の樹脂（Ｂ）５〜４５重量％、難燃剤（Ｃ）０〜６０重量％、及び白色系着色剤（Ｄ）０〜２０重量％とからなる（ただし（Ａ）＋（Ｂ）＋（Ｃ）＋（Ｄ）＝１００重量％）混合樹脂層の裏面に、アイゾット衝撃値が少なくとも５ｋＪ／ｍ２である合成樹脂または合成樹脂組成物からなる裏面層を一体に接着させてなる多層構造の光反射体であって、該成分（Ｂ）の屈折率が上記芳香族ポリカーボネート樹脂（Ａ）の屈折率よりも０．０３以上大きいか或いは０．０３以上小さく、該混合樹脂層表面における光の反射を表すパラメーターである全反射率が９３％以上及び拡散反射率が９０％以上であることを特徴とする光反射体（光反射体（１））が提供される。
また、本発明によれば、光反射体（１）において、裏面層の他方の面に更に、芳香族ポリカーボネート樹脂（Ａ）３０〜７５重量％、芳香族ポリカーボネート樹脂以外の熱可塑性樹脂又は／及び熱可塑性エラストマー（Ｂ１）５〜４５重量％、難燃剤（Ｃ）０〜６０重量％、及び白色系着色剤（Ｄ）０〜２０重量％とからなる（ただし（Ａ）＋（Ｂ１）＋（Ｃ）＋（Ｄ）＝１００重量％）混合樹脂層が接着一体化されてなる光反射体（光反射体（２））が提供される。
さらに、本発明によれば、光反射体（２）において、成分（Ｂ）が、オレフィン系樹脂の中から選ばれる少なくとも一種を含有することを特徴とする光反射体（光反射体（３））が提供される。
さらにまた、本発明によれば、光反射体（１）又は（３）において、オレフィン系樹脂がポリエチレン系樹脂である光反射体（光反射体（４））が提供される。
さらにまた、本発明によれば、光反射体（１）乃至光反射体（４）のいずれかにおいて、裏面層が、芳香族ポリカーボネート樹脂、熱可塑性ポリエステル樹脂、及びオレフィン系樹脂の群から選択される１又は２以上の樹脂を主成分とする合成樹脂層又は合成樹脂組成物層である光反射体（光反射体（５））が提供される。
さらにまた、本発明によれば、光反射体（１）乃至光反射体（５）のいずれかに記載の光反射体からなり、該混合樹脂層の厚みが０．２〜７ｍｍの熱成形用光反射シートが提供される。
【０００６】
【発明の実施の形態】
本発明の光反射体（以下、樹脂成形体ともいう。）の表面に位置する光反射性に優れる混合樹脂層の成分である芳香族ポリカーボネート樹脂（Ａ）に用いられる芳香族ポリカーボネート樹脂としては、（ｉ）ホスゲン等のカルボニルハライド成分又はジフェニルカーボネート等のカーボネート成分と、（ｉｉ）ビスフェノール系化合物等の芳香族ジオール成分または芳香族ジオール成分５０モル％以上と他のジオール成分５０モル％以上からなるジオール成分とから形成されるポリカーボネート樹脂が挙げられる。特に、分子鎖にジフェニルアルカンを有する芳香族ポリカーボネート樹脂であって、且つＡＳＴＭ  Ｄ−６４８に基づく、１８２０ｋＰａ（１８．６ｋｇｆ／ｃｍ２）荷重の条件で測定された熱変形温度が１２０℃以上のもの、好ましくは１２５℃以上のもの、より好ましくは１３０〜１７０℃の芳香族ポリカーボネート樹脂は、難燃性、耐熱性、切断加工性及び耐衝撃性に優れる上、耐候性及び耐酸性に優れている点から好適である。このような分子鎖にジフェニルアルカンを有する芳香族ポリカーボネート樹脂としては、２，２−ビス（４−オキシフェニル）プロパン（別名ビスフェノールＡ）、２，２−ビス（４−オキシフェニル）ブタン、１，１−ビス（４−オキシフェニル）シクロヘキサン、１，１−ビス（４−オキシフェニル）イソブタン、或いは１，１−ビス（４−オキシフェニル）エタン等のビスフェノール系化合物から形成される芳香族ポリカーボネート樹脂が例示される。
【０００７】
芳香族ポリカーボネート樹脂（Ａ）（以下、樹脂（Ａ）と省略することがある）は、通常、透明性に優れ、光の大部分が透過してしまうため、可視光に対する全反射率と拡散反射率に劣る。従って、樹脂（Ａ）単独では可視光に対する全反射率と拡散反射率に優れた樹脂成形体を提供することはできない。そこで、可視光に対する全反射率と拡散反射率を付与するために、樹脂（Ａ）に、樹脂（Ａ）以外の熱可塑性樹脂又は／及び熱可塑性エラストマー（Ｂ１）（以下、成分（Ｂ１）と省略することがある）が溶融混合される。成分（Ｂ１）としては樹脂（Ａ）以外の熱可塑性樹脂又は／及び熱可塑性エラストマーが用いられるが、本発明では、可視光に対する全反射率と拡散反射率を高める上で、使用される芳香族ポリカーボネート樹脂（Ａ）の屈折率よりも０．０３以上大きいか或いは０．０３以上小さい屈折率（屈折率はいずれもＪＩＳ Ｋ ７１０５に記載の方法に基づく測定値）を持つ、熱可塑性樹脂又は／及び熱可塑性エラストマーを成分（Ｂ１）として用いることが好ましい。因に、代表的なビスフェノールＡポリカーボネート樹脂の屈折率は約１．５９である。
【０００８】
上記した成分（Ｂ１）としては、特に、アクリル系樹脂及びオレフィン系樹脂の中から選ばれる物質を単独又は２種以上の混合物の形態で用いるのが好ましく、本発明においては、オレフィン系樹脂（Ｂ）（以下、成分（Ｂ）と省略することがある）が選択される。このような物質は、少量の添加で、樹脂（Ａ）の可視光に対する全反射率と拡散反射率を高める効果に優れるため好ましい。尚、少量の添加で済むということは、樹脂（Ａ）の優れた耐熱性、耐衝撃性、或いは難燃性を極力低下させずに全反射率と拡散反射率を高めることができるということを意味し、本発明では好ましい態様である。
【０００９】
前記アクリル系樹脂は、下記一般式（１）
ＣＨ2＝Ｃ(Ｒ)−  （１）
（式中、Ｒは炭素１〜４の低級アルキル基を示す）で表されるアクリル基を有する不飽和化合物を重合又は共重合して形成した高分子化合物からなるものである。この場合のアクリル系不飽和化合物には、アクリル酸及びそのエステル、アクリルアミド、アクリロニトリル、メタクリル酸及びそのエステル等が包含され、アクリル系樹脂には、それらのアクリル系不飽和化合物の重合体又は共重合体が包含される。代表的なアクリル系樹脂としては、ポリメチルメタクリレート樹脂、ポリメチルアクリレート樹脂が例示される。特に、成分（Ｂ１）としてポリメチルメタクリレート樹脂等のポリメタクリル酸エステル樹脂を使用することにより、芳香族ポリカーボネート樹脂にそれ以外の成分を含有する樹脂成形体及び光反射体の引裂き強度の低下を効果的に抑止することができる。このものは、引裂き強度が高いので耐破断性の低下防止効果にも優れたものとなる。また、成分（Ｂ１）としてアクリル系樹脂を使用すると、後述する高価な白色系着色剤の使用量を減らせるか又はその使用量を０にすることができるという効果を有する。
【００１０】
前記オレフィン系樹脂は、エチレン、プロピレン、ブテン等のオレフィンを主成分とする重合体及び共重合体からなる。そのオレフィン系樹脂としては、ポリエチレン、エチレン−ブテン−１ランダム共重合体、エチレン−オクテン−１ランダム共重合体、エチレ−ペンテン−１ランダム共重合体、ポリプロピレン、プロピレ−エチレンランダム共重合体、プロピレン−エチレンブロック共重合体、プロピレン−ブテン−１ランダム共重合体、プロピレン−エチレン−ブテン−１ランダム共重合体、ポリブテン等が例示される。オレフィン系樹脂は、白色系着色剤と併用することが好ましいが、この場合、特に、成分（Ｂ）としてポリエチレン系樹脂（ポリエチレン又はエチレン成分比率が５０重量％以上のエチレン系共重合体）を使用することにより、後述する高価な白色系着色剤の使用量を減らせるか又はその使用量を０にすることができるという効果を有する。
【００１１】
本発明の樹脂成形体の表面に位置する光反射性に優れる混合樹脂層の一成分となりうる難燃剤（Ｃ）としては、デカブロムジフェニルエーテル、テトラブロモビスフェノールＡ、テトラブロモビスフェノールＡのカーボネートオリゴマー、パーフルオロアルカンスルホン酸のアルカリ金属塩又はアルカリ土類金属塩、トリフェニルホスフェート、トリ（２，４，６−トリブロモフェニル）ホスフェート、ジフェニルスルホン酸のアルカリ金属塩又はアルカリ土類金属塩、オルガノシリル基を有するオルガノポリシロキサン等が例示される。いずれにしても、白色系のものが好ましく、更に混合樹脂層を形成する際の溶融加工時に着色しないものが好ましい。
【００１２】
本発明の樹脂成形体の表面に位置する光反射性に優れる混合樹脂層中には難燃剤と併用された際に難燃効果を高めうる難燃相乗剤を更に混合しておくことが好ましい。そうすれば難燃剤と難燃相乗剤の添加量を少なくすることができる。そのような難燃相乗剤としては、三酸化アンチモン、オルガノシロキサン、酸化ジルコニウム、水酸化マグネシウム、水酸化アルミニウム、炭酸カルシウム、オルガノシリル基を有するオルガノポリシロキサン等が例示される。いずれにしても、白色系のものが好ましく、更に混合樹脂層を形成する際の溶融加工時に着色しないものが好ましい。
【００１３】
本発明の樹脂成形体の表面に位置する光反射性に優れる混合樹脂層は、成分（Ｂ）の存在により難燃性が低下してしまう。従って、混合樹脂層ひいては樹脂成形体（光反射体）に高い難燃性を必要とする場合には、難燃剤（Ｃ）又は難燃剤（Ｃ）と難燃相乗剤を混合樹脂層中に含有させておくことが好ましい。
【００１４】
本発明の樹脂成形体の表面に位置する光反射性に優れる混合樹脂層中には、白色系着色剤（Ｄ）を混合して存在させることができる。白色系着色剤（Ｄ）は、混合樹脂層の表面における全反射率と拡散反射率を高める働きをするが、通常は高価であるため多量の使用は好ましくない。白色系着色剤（Ｄ）としては、二酸化チタン、炭酸カルシウム、シリカ等の白色を有する無機化合物からなる顔料が例示され、特に二酸化チタンは少量の添加で混合樹脂層に高い全反射率と拡散反射率を付与できるので好ましい。尚、白色系着色剤（Ｄ）は、上記成分（Ｂ）の選択如何によっては使用を省略することも可能であるが、通常は混合樹脂層中に少量添加されることが好ましい。尚、この白色系着色剤（Ｄ）と、オレフィン系樹脂（成分（Ｂ））との併用は、それぞれの添加効果が同時に発揮されるので、本発明においては好ましい態様である。
【００１５】
本発明の樹脂成形体の表面に位置する混合樹脂層は、３０〜７５重量％の樹脂（Ａ）、５〜４５重量％の成分（Ｂ）、０〜６０重量％の難燃剤（Ｃ）、及び０〜２０重量％の白色系着色剤（Ｄ）を、樹脂（Ａ）及び成分（Ｂ）の溶融温度以上の温度で溶融混練して得られるものである。この際、樹脂（Ａ）の配合割合が減るほど樹脂（Ａ）の優れた特性である優れた耐熱性、耐衝撃性、或いは難燃性が大きく低下し、逆に樹脂（Ａ）の配合割合が増えるほど高い全反射率と高い拡散反射率が得られにくくなるので、樹脂（Ａ）の配合割合は、（Ａ）＋（Ｂ）＋（Ｃ）＋（Ｄ）＝１００重量％としたときに、３０〜７５重量％とされる。
【００１６】
前記成分（Ｂ）の配合割合が減るほど高い全反射率と高い拡散反射率が得られにくくなり、高価な白色系着色剤の配合割合を高め無ければならなくなり、逆に成分（Ｂ）の配合割合が増えるほど樹脂（Ａ）の優れた特性である優れた耐熱性、耐衝撃性、或いは難燃性が大きく低下するので成分（Ｂ）の配合割合は、（Ａ）＋（Ｂ）＋（Ｃ）＋（Ｄ）＝１００重量％としたときに、５〜４５重量％とされる。ただし、成分（Ｂ）の配合量は、樹脂（Ａ）＋成分（Ｂ）＝１００重量％としたときに、５０重量％以下、好ましくは４５重量％以下にとどめることが望ましい。そうすれば混合樹脂層は樹脂（Ａ）の特長の多くを継承できる。
【００１７】
前記混合樹脂層中の難燃剤（Ｃ）の配合割合が減少するほど混合樹脂層が燃えやすくなり、逆に難燃剤（Ｃ）の配合割合が増加するほど混合樹脂層が脆くなって折り曲げ時に割れやすくなるので、難燃剤（Ｃ）の配合割合は、（Ａ）＋（Ｂ）＋（Ｃ）＋（Ｄ）＝１００重量％としたときに、０重量％でも構わないが、混合樹脂層ひいては樹脂成形体と光反射体を燃えにくくする必要がある場合には５〜６０重量％とされるが、７〜５０重量％がより好ましい。尚、前記難燃相乗剤が難燃剤と併用される場合には、難燃相乗剤も難燃剤（Ｃ）の成分と見なして取り扱うものとする。
【００１８】
前記白色系着色剤（Ｄ）は、成分（Ｂ）の種類と配合量によっては混合樹脂層中に配合されなくとも、混合樹脂層表面に高い全反射率と高い拡散反射率が付与可能である。従って、白色系着色剤（Ｄ）の配合は省略可能である。ただし、白色系着色剤（Ｄ）と成分（Ｂ）の併用はそれぞれの配合効果が同時に発揮され、結果として両成分の配合量の減少につながり、混合樹脂層が樹脂（Ａ）の特長の多くを継承できるので好ましい。しかしながら、白色系着色剤（Ｄ）を逆に混合樹脂層中に多量に配合すると均一に配合されない結果、混合樹脂層表面における光反射性能にむらが生じたり、製造コストを押し上げてしまうので好ましくない。従って、白色系着色剤（Ｄ）の配合割合は、（Ａ）＋（Ｂ）＋（Ｃ）＋（Ｄ）＝１００重量％としたときに、０〜２０重量％とされるが、２〜１３重量％であることが好ましい。
【００１９】
前記混合樹脂層中には、（Ａ）＋（Ｂ）＋（Ｃ）＋（Ｄ）＝１００重量部としたときに、（Ａ）、（Ｂ）、（Ｃ）、（Ｄ）以外の他の成分を１５重量部まで、好ましくは１０重量部まで、より好ましくは５重量部まで含有することができる。当該他の成分の配合は必要最小限にとどめることが好ましい。当該他の成分としては、紫外線吸収剤、酸化防止剤、帯電防止剤、蛍光増白剤、滑剤等の樹脂添加剤が例示される。
【００２０】
本発明の樹脂成形体は、前記混合樹脂層の裏面に、アイゾット衝撃値が少なくとも５ｋＪ／ｍ2である合成樹脂または合成樹脂組成物からなる裏面層を一体に接着させたものである。この裏面層は、前記混合樹脂層の脆さを補い、結果として、本発明の樹脂成形体が曲げられたときに割れて分離しにくくする。裏面層がアイゾット衝撃値が５ｋＪ／ｍ2未満である合成樹脂または合成樹脂組成物からなる場合には、樹脂成形体は曲げられたときに割れて分離しやすくなってしまう。樹脂成形体が曲げられたときに割れて分離しにくくする上では、上記裏面層は、アイゾット衝撃値が少なくとも７ｋＪ／ｍ2である合成樹脂または合成樹脂組成物からなることが好ましく、アイゾット衝撃値が少なくとも９ｋＪ／ｍ2である合成樹脂または合成樹脂組成物からなることがより好ましく、アイゾット衝撃値が少なくとも１０ｋＪ／ｍ2である合成樹脂または合成樹脂組成物からなることが更に好ましい。
【００２１】
アイゾット衝撃値が少なくとも５ｋＪ／ｍ2である合成樹脂または合成樹脂組成物としては、芳香族ポリカーボネート樹脂、熱可塑性ポリエステル樹脂及びオレフィン系樹脂の中から選択される１又は２以上の樹脂を主成分とする（「主成分とする」とは、合成樹脂組成物中で５０重量％以上含有することを意味する）合成樹脂又は合成樹脂組成物が好ましい態様として例示される。特に、この中でも芳香族ポリカーボネート樹脂を主成分とするものが前記混合樹脂層とダイレクトに熱接着できるので最も好ましい。ここで使用される芳香族ポリカーボネート樹脂としては、（ｉ）ホスゲン等のカルボニルハライド成分又はジフェニルカーボネート等のカーボネート成分と、（ii）ビスフェノール系化合物等の芳香族ジオール成分または芳香族ジオール成分５０モル％以上と他のジオール成分５０モル％以上からなるジオール成分とから形成されるポリカーボネート樹脂が挙げられる。特に、分子鎖にジフェニルアルカンを有する芳香族ポリカーボネート樹脂であって、且つＡＳＴＭ  Ｄ−６４８に基づく、１８２０ｋＰａ（１８．６ｋｇｆ／ｃｍ2）荷重の条件で測定された熱変形温度が１２０℃以上のもの、好ましくは１２５℃以上のもの、より好ましくは１３０〜１７０℃の芳香族ポリカーボネート樹脂は、難燃性、耐熱性、切断加工性及び耐破断性に優れる上、耐候性及び耐酸性に優れている点から好適である。
このような分子鎖にジフェニルアルカンを有する芳香族ポリカーボネート樹脂としては、２，２−ビス（４−オキシフェニル）プロパン（別名ビスフェノールＡ）、２，２−ビス（４−オキシフェニル）ブタン、１，１−ビス（４−オキシフェニル）シクロヘキサン、１，１−ビス（４−オキシフェニル）イソブタン、或いは１，１−ビス（４−オキシフェニル）エタン等のビスフェノール系化合物から形成される芳香族ポリカーボネート樹脂が例示される。
【００２２】
前記裏面層は、前記混合樹脂層の脆さを補い、結果として、本発明の樹脂成形体が曲げられたときに割れて分離しにくくするが、薄すぎるとその効果が充分に発揮されない虞があり、逆に必要以上の厚みの増加は樹脂成形体のコストアップにつながるので、５〜２０００μｍであることが好ましく、１０〜１０００μｍであることがより好ましく、５０〜５００μｍであることが更に好ましい。
【００２３】
裏面層を形成する合成樹脂または合成樹脂組成物のアイゾット衝撃値は、裏面層に使用される合成樹脂または合成樹脂組成物を、充分に乾燥させ（水分含有量が０．００５重量％以下になるまで）、次いで、温度２５０℃、圧力９．８ＭＰａの条件で３分間鋼板に挟んで加熱圧縮した後、直ちに、鋼板に挟んだ状態で３０℃の冷却プレス間へ移動させて充分冷却することにより、厚み４ｍｍの合成樹脂または合成樹脂組成物からなる樹脂板を作製し、その樹脂板より、ＪＩＳ  Ｋ７１１０−１９８４に規定された１号Ａ試験片を作製し、その試験片を使用してＪＩＳ  Ｋ  ７１１０−１９８４に従って測定された値である。尚、試験条件の詳細は次の通りである。
ハンマ重量・・・７８４ｇ。
ハンマの回転軸中心線から重心までの距離・・・６．８５ｃｍ。
ハンマの回転軸中心線から衝撃刃の刃縁までの距離・・・３０．７ｃｍ。
ひょう量・・・０．９８Ｊ。
ハンマの持上げ角度・・・１５０°。
ハンマの衝撃速度・・・３．３５ｍ／秒。
衝撃の方向・・・エッジワイズ衝撃。
試験片の数・・・５個。本発明におけるアイゾット衝撃値はこれら５試験片の測定値に基づく相加平均値が採用される。
尚、以上の測定条件で試験片が破壊されない場合には、本発明においてはアイゾット衝撃値は少なくとも３１ｋＪ／ｍ2であると見なされる。
【００２４】
本発明の樹脂成形体の一表面を形成する上記混合樹脂層は、該混合樹脂層表面で測定される光の反射率を表わすパラメーターである全反射率が９３％以上及び拡散反射率が９０％以上である。全反射率が９３％以上及び拡散反射率が９０％以上なる要件は、電飾看板、医療用Ｘ線写真観察装置等の内照式表示器具等の表示面において、或いは照明器具の反射がさや反射ざら等に使用した場合に照明の下において、高い照度と場所による照度の大小の差を小さくする上で必須である。上記全反射率が９３％を下回っても拡散反射率が９０％を下回っても高い照度と場所による照度の大小の差を小さくすることは困難となる。該全反射率が９３％以上及び拡散反射率が９０％以上の光反射体は、光の反射性及び拡散反射性に優れるので、例えば、電飾看板内又は電飾表示器具内に配置して表示部に向けて光を反射するための光反射体、あるいは照明器具の反射がさや反射ざら等の光反射体として使用した場合には、蛍光灯や電球等の電気発光体の数を減らさないとすれば、それら発光体の出力を小さくすることができ、逆に電気発光体の出力を小さくしないとすれば、発光体の数を減らすことができ、結果として電気の使用量を最小限にとどめることが可能となり、地球温暖化の抑制にも貢献しうるものである。
但し、上記全反射率及び拡散反射率は、自記分光光度計に積分球付属装置が装着された測定機器にて測定される、硫酸バリウムの微粉末を固めた白板の全反射率と拡散反射率をそれぞれ１００％とした場合の相対値である。測定条件としては、波長；５５０ｎｍ、入射角；全反射率は８度、入射角；拡散反射率は０度とする。例えば、株式会社島津製作所製の自記分光光度計、商品名「島津自己分光光度計ＵＶ−２２００」に同社製の積分球付属装置、商品名「ＩＳＲ−２２００」が装着された測定機器を使用して上記全反射率及び拡散反射率の値を求めることができる。
尚、混合樹脂層は、厚みが薄いと高い全反射率と高い拡散反射率を得ることが困難になる虞があり、逆に厚みが厚すぎると過剰のコスト増になってしまうので、０．１〜２０ｍｍであることが好ましく、０．２〜７ｍｍであることがより好ましい、０．３〜３ｍｍであることがより好ましく、０．４〜１ｍｍが最も好ましい。
【００２５】
混合樹脂層表面で測定される光の反射率を表わすパラメーターである全反射率が９３％以上及び拡散反射率が９０％以上なる要件は、混合樹脂層中の樹脂（Ａ）と成分（Ｂ）との溶融混練により、或いは樹脂（Ａ）と成分（Ｂ）と白色系着色剤（Ｄ）との溶融混練により達成される。従って、上記混合樹脂層は、樹脂（Ａ）、成分（Ｂ）、難燃剤（Ｃ）、白色系着色剤（Ｄ）、及び必要に応じて上記他の成分とを加え、押出機等を使用して溶融混練して押出成形或いは射出成形等の手段を利用して、フィルム状、シート状、板状、或いは照明器具の反射がさ形状や反射ざら形状等の所望の形状に成形することにより得ることができる。上記裏面層と混合樹脂層とが熱接着性を有する場合、共押出法等を採用すれば、別に接着層を介することなく、混合樹脂層と上記表面層を直接接着することができるので好ましい。混合樹脂層と裏面層との多層構造の樹脂成形体のなかでもシート状のものは、熱成形により照明器具の反射がさ形状や反射ざら形状等の別な形状の樹脂成形体に加工することができる。
【００２６】
尚、前記した本発明の樹脂成形体は、一方の面に混合樹脂層を設け、その反対面に裏面層を接着一体化したものとして説明したが、混合樹脂層と裏面層と混合樹脂層がこの順に接着一体化されたものであっても構わない。特に、樹脂成形体の両面がともに高い光反射性能が要求される場合には、両面に混合樹脂層が形成された態様のものが使用される。この場合、裏面層の他方の面に設けられる混合樹脂層は、成分（Ｂ）に限らず、前記した芳香族ポリカーボネート樹脂以外の熱可塑性樹脂又は／及び熱可塑性エラストマー（Ｂ１）が用いられる。
【００２７】
【実施例】
次に、本発明を実施例によってさらに具体的に説明するが、本発明はこの実施例によって限定されるものではない。
【００２８】
実施例１
樹脂（Ａ）として三菱エンジニアリングプラスチックス株式会社製の芳香族ポリカーボネート樹脂〔商品名：ユーピロン  Ｈ３０００（屈折率１．５９）〕５１．１重量部、成分（Ｂ）として出光石油化学株式会社製の高密度ポリエチレン樹脂〔商品名：ＩＤＥＭＩＴＳＵ  ＨＤ５２０ＭＢ（屈折率１．５４）〕１５．８重量部、難燃剤（Ｃ）として帝人化成株式会社製のテトラブロモビスフェノールＡ系難燃剤〔商品名：ＦＧ−８５００〕１２．３重量部及び難燃相乗剤として三酸化アンチモン６．２重量部、成分（Ｂ）＋白色系着色剤（Ｄ）としてポリコール興業株式会社製の二酸化チタンマスターバッチ〔商品名：ＲＥ−１２０−８０Ｋ（酸化チタン８０重量％とポリエチレンワックス２０重量％とからなる二酸化チタンマスターバッチ）〕７．２重量部、成分（Ｂ）＋他の成分として花王株式会社製の帯電防止剤〔商品名：ＨＥ−５１０（高密度ポリエチレン９０重量％と帯電防止剤１０重量％からなる帯電防止剤マスターバッチ）〕（この中の高密度ポリエチレンは成分（Ｂ））８．２重量部、及び他の成分としてチバガイギー株式会社製の蛍光増白剤〔商品名：ユビテックス  ＯＢ〕０．０８重量部とを混合樹脂層を形成するために第１の押出機（二軸押出機）へ投入して第１の押出機内で第１の溶融混練物を製造した。それと同時に、裏面層を形成するために、三菱エンジニアリングプラスチックス株式会社製の屈折率１．５９の芳香族ポリカーボネート樹脂〔商品名：ユーピロン  Ｈ３０００（アイゾット衝撃値は少なくとも３１ｋＪ／ｍ2）〕を第２の押出機（単軸押出機）へ投入して第２の押出機内で第２の溶融混練物を製造した。続いて、Ｔ型ダイスと押出機との間で第１の溶融混練物／第２の溶融混練物／第１の溶融混練物の順に合流させ、その合流物をＴ型ダイスより押出した後、シーティングを行い、カット機にて断裁し、厚さ０．６ｍｍのシート状の樹脂成形体を得た。得られた３層構造からなる樹脂成形体中の各層の厚みは、混合樹脂層２５０μｍ／裏面層１００μｍ／混合樹脂層２５０μｍであった。
【００２９】
実施例２〔実施例１において難燃剤と難燃相乗剤の添加量を減量した例〕
樹脂（Ａ）として三菱エンジニアリングプラスチックス株式会社製の芳香族ポリカーボネート樹脂〔商品名：ユーピロン  Ｈ３０００（屈折率１．５９）〕５４．４重量部、成分（Ｂ）として出光石油化学株式会社製の高密度ポリエチレン樹脂〔商品名：ＩＤＥＭＩＴＳＵ  ＨＤ５２０ＭＢ（屈折率１．５４）〕１６．９重量部、難燃剤（Ｃ）として帝人化成株式会社製のテトラブロモビスフェノールＡ系難燃剤〔商品名：ＦＧ−８５００〕８．８重量部及び難燃相乗剤として三酸化アンチモン４．４重量部、成分（Ｂ）＋白色系着色剤（Ｄ）としてポリコール興業株式会社製の二酸化チタンマスターバッチ〔商品名：ＲＥ−１２０−８０Ｋ（酸化チタン８０重量％とポリエチレンワックス２０重量％とからなる二酸化チタンマスターバッチ）〕７．６重量部、成分（Ｂ）＋他の成分として花王株式会社製の帯電防止剤〔商品名：ＨＥ−５１０（高密度ポリエチレン９０重量％と帯電防止剤１０重量％からなる帯電防止剤マスターバッチ）〕（この中の高密度ポリエチレンは成分（Ｂ））８．８重量部、及び他の成分としてチバガイギー株式会社製の蛍光増白剤〔商品名：ユビテックス  ＯＢ〕０．０９重量部とを混合樹脂層を形成するために第１の押出機（二軸押出機）へ投入して第１の押出機内で第１の溶融混練物を製造した。それと同時に、裏面層を形成するために、三菱エンジニアリングプラスチックス株式会社製の屈折率１．５９の芳香族ポリカーボネート樹脂〔商品名：ユーピロン  Ｈ３０００（アイゾット衝撃値は少なくとも３１ｋＪ／ｍ2）〕を第２の押出機（単軸押出機）へ投入して第２の押出機内で第２の溶融混練物を製造した。続いて、Ｔ型ダイスと押出機との間で第１の溶融混練物／第２の溶融混練物／第１の溶融混練物の順に合流させ、その合流物をＴ型ダイスより押出した後、シーティングを行い、カット機にて断裁し、厚さ０．６ｍｍのシート状の樹脂成形体を得た。得られた３層構造からなる樹脂成形体中の各層の厚みは、混合樹脂層２５０μｍ／裏面層１００μｍ／混合樹脂層２５０μｍであった。
【００３０】
実施例３〔実施例１において難燃剤と難燃相乗剤の添加を０に変更した例〕
樹脂（Ａ）として三菱エンジニアリングプラスチックス株式会社製の芳香族ポリカーボネート樹脂〔商品名：ユーピロン  Ｈ３０００（屈折率１．５９）〕６２．７重量部、成分（Ｂ）として出光石油化学株式会社製の高密度ポリエチレン樹脂〔商品名：ＩＤＥＭＩＴＳＵ  ＨＤ５２０ＭＢ（屈折率１．５４）〕１５．８重量部、成分（Ｂ）＋白色系着色剤（Ｄ）としてポリコール興業株式会社製の二酸化チタンマスターバッチ〔商品名：ＲＥ−１２０−８０Ｋ（酸化チタン８０重量％とポリエチレンワックス２０重量％とからなる二酸化チタンマスターバッチ）〕８．８重量部、成分（Ｂ）＋他の成分として花王株式会社製の帯電防止剤〔商品名：ＨＥ−５１０（高密度ポリエチレン９０重量％と帯電防止剤１０重量％からなる帯電防止剤マスターバッチ）〕（この中の高密度ポリエチレンは成分（Ｂ））１０．１重量部、及び他の成分としてチバガイギー株式会社製の蛍光増白剤〔商品名：ユビテックス  ＯＢ〕０．１重量部とを混合樹脂層を形成するために第１の押出機（二軸押出機）へ投入して第１の押出機内で第１の溶融混練物を製造した。それと同時に、裏面層を形成するために、三菱エンジニアリングプラスチックス株式会社製の屈折率１．５９の芳香族ポリカーボネート樹脂〔商品名：ユーピロン  Ｈ３０００（アイゾット衝撃値は少なくとも３１ｋＪ／ｍ2）〕を第２の押出機（単軸押出機）へ投入して第２の押出機内で第２の溶融混練物を製造した。続いて、Ｔ型ダイスと押出機との間で第１の溶融混練物／第２の溶融混練物／第１の溶融混練物の順に合流させ、その合流物をＴ型ダイスより押出した後、シーティングを行い、カット機にて断裁し、厚さ０．６ｍｍのシート状の樹脂成形体を得た。得られた３層構造からなる樹脂成形体中の各層の厚みは、混合樹脂層２５０μｍ／裏面層１００μｍ／混合樹脂層２５０μｍであった。
【００３１】
実施例４〔実施例１における混合樹脂層／裏面層／混合樹脂層の３層構造を混合樹脂層／裏面層の２層構造に変更した例〕
実施例１を繰り返して第１の押出機内で第１の溶融混練物を製造すると共に第２の押出機内で第２の溶融混練物を製造した。続いて、Ｔ型ダイスと押出機との間で第１の溶融混練物／第２の溶融混練物の順に合流させ、その合流物をＴ型ダイスより押出した後、シーティングを行い、カット機にて断裁し、厚さ０．６ｍｍのシート状の樹脂成形体を得た。得られた２層構造からなる樹脂成形体中の各層の厚みは、混合樹脂層５００μｍ／裏面層１００μｍであった。
【００３２】
比較例１〔難燃剤なしで単層〕
実施例１において、難燃剤と難燃助剤を添加せず、かつ裏面層を積層することなく、実施例１と同様の操作を繰り返して、厚さ０．６ｍｍの混合樹脂層のみからなるシート状の樹脂成形体を得た。
【００３３】
比較例２〔裏面層の変更〕
実施例１において、難燃剤と難燃助剤を添加せず、かつ裏面層を積層することなく、実施例１と同様の操作を繰り返して、厚さ０．５ｍｍの混合樹脂層のみからなるシートを得た。続いて、このシートの片面に、スチレン−無水マレイン酸共重合体（アイゾット衝撃値３．１ｋＪ／ｍ2）からなる厚み０．１ｍｍのシートを、ウレタン系接着剤で積層し積層シートからなる樹脂成形体を製造した。
【００３４】
比較例３〔難燃剤入りで単層〕
実施例１において、裏面層を積層することなく、実施例１と同様の操作を繰り返して混合樹脂層のみからなる厚み０．５ｍｍのシートを押出成形しようとしてＴ型ダイスより押出した後、シーティングを試みたが、数カ所で押出方向に裂けてしまいしまい、シート化することができなかった。
【００３５】
（１）物性測定
実施例１〜４及び比較例１と２で得られた樹脂成形体の混合樹脂層側表面における全反射率、拡散反射率及び白色度を測定した。また、樹脂成形体を後述の医療用Ｘ線写真観察装置の底面に置いて底面部の光反射体として使用し、内部の蛍光灯を点灯した状態で表示板面上における平均照度と、照度の最大値と最小値との差（Ｒ値）を後述の方法にて測定した。また、樹脂成形体に対して後述する折り曲げ試験を行った。更に、樹脂成形体に対して燃焼試験を行った。それらの測定結果を表１に示す。
【００３６】
（２）測定方法
（ｉ）樹脂成形体に対する全反射率及び拡散反射率は、株式会社島津製作所製の自記分光光度計、商品名「島津自己分光光度計ＵＶ−２２００」に同社製の積分球付属装置、商品名「ＩＳＲ−２２００」を装着して５５０ｎｍの波長で測定した。全反射率は入射角８度、拡散反射率は入射角０度の測定条件にてそれぞれ測定した。なお、これら測定値は、硫酸バリウムの微粉末を固めた白板の全反射率と拡散反射率をそれぞれ１００％とした場合の相対値で表わされたものである。また、その白板としては、「ＩＳＲ−２２００」の取扱説明書に記載された方法に従って、和光純薬工業株式会社製の硫酸バリウム微粉末試薬（和光一級、製品番号０２２−００４２５、ロット番号 ＰＡＲ  ２１４２）を、「ＩＳＲ−２２００」に付属された粉末試料ホルダの所定の箇所に充填して押し固めたものが使用された。
（ii）白色度は、株式会社カラーテクノシステムのコンパクト色彩計、商品名「Ｘ−Ｒｉｔｅ  ９４８」を使用して測定した。表１における白色度の数値は、樹脂成形体の混合樹脂層表面における任意の５地点で測定し、５点の相加平均値をもって表わされたものである。
（iii）表示板面上における平均照度及びＲ値は次のようにして測定した。まず、木原医科工業株式会社製の医療用X線写真観察装置、商品名「シャウカステンＫＳＡ２１１（卓上・壁掛兼用型１５Ｗ４灯２枚架５０Ｈｚ）」を用意する。この写真観察装置の概略を図１に示す。このものは側壁４と底壁５が白色塗装鋼板製の大きさ６２５ｍｍ×４９５ｍ×１１０ｍｍサイズの箱体１に、５６５ｍｍ×４２５ｍｍサイズの乳白色アクリル樹脂製の表示板２が取付けられている（前記の通り、図１は内部説明のために表示板２が取外されてスライドされ状態を示している。測定時には表示板２は箱体１の所定の箇所に取付けられている）。
次に、箱体内部の底面の全面に樹脂成形体を両面テープで固定して平らに敷いて４本の蛍光灯３を点灯し、東京光電株式会社の照度計、商品名「ポケット照度計ＡＮＡ−Ｆ９  ＬＵＸ  ＭＥＴＥＲ」を使用して表示板上の３５地点における照度を測定する。測定点は、蛍光灯の真上２０点と、隣り合う各蛍光灯の中間地点上１５点の計３５点である。蛍光灯の真上の地点とは、各蛍光灯長手方向の中央部の点（１点×４）と、その中央部と蛍光灯の両端部との中間地点（２点×４）、及び各中間地点と蛍光灯の両端部との中央に位置する地点（２点×４）である。また、隣り合う各蛍光灯の中間地点上とは、蛍光灯上の上記各測定点を蛍光灯の長手方向と直交する直線で隣り合う蛍光灯間で結んだ場合のそれぞれの中間地点である。
尚、Ｒ値は測定点３５点の中の最大値と最小値の差である。
（iv）樹脂成形体に対する折り曲げ試験は、シート状の樹脂成形体から押出方向に沿って長さ１０ｃｍ、幅方向に沿って幅３ｃｍのサイズのサンプルと、押出方向に沿って幅３ｃｍ、幅方向に沿って長さ１０ｃｍのサイズのサンプル（厚みはそのまま）をそれぞれ切り出し、各カットサンプルを長さ方向の中心より１秒かけて９０度に折り曲げたときの各サンプルが割れて分離するか否かを観察した。これらの結果を表１に示す。尚、いずれのサンプルも分離しなかったときは「分離せず」と表示し、いずれかのサンプルが分離したときは「分離」と表１中に表示した。尚、混合樹脂層に割れや亀裂が発生してもカットサンプルが分離しなかった場合は「分離せず」と評価される。
（ｖ）樹脂成形体に対する燃焼試験は、シート状の樹脂成形体から長さ１５０ｍｍ、幅６．５mmのサイズ（厚みはそのまま）に切り出し、ＪＩＳ  Ｋ  ７２０１に従って（試験片の支持方法はＡ−１号）「酸素指数法による高分子材料の燃焼試験方法」を実施した。この試験より測定された各例の酸素指数を表１に示す。
（vi）裏面層を構成する芳香族ポリカーボネート樹脂（全実施例）又はスチレン−無水マレイン酸共重合体（比較例２）についてのアイゾット衝撃値は、株式会社東洋精機製作所製のアイゾットインパクトテスター（機械番号１２１９０３３０４）を使用して上記した条件により測定した。
【００３７】
【表１】
0004632329.tif 000002
【００３８】
【発明の効果】
本発明の樹脂成形体（光反射体）は、芳香族ポリカーボネート樹脂（Ａ）３０〜７５重量％、オレフィン系樹脂の中から選ばれる少なくとも一種の樹脂（Ｂ）５〜４５重量％、難燃剤（Ｃ）０〜６０重量％、及び白色系着色剤（Ｄ）０〜２０重量％とからなる（ただし（Ａ）＋（Ｂ）＋（Ｃ）＋（Ｄ）＝１００重量％）混合樹脂層の裏面に、アイゾット衝撃値が少なくとも５ｋＪ／ｍ２である合成樹脂または合成樹脂組成物からなる裏面層が一体に接着されてなる多層構造の樹脂成形体であって、上記混合樹脂層表面における光の反射を表すパラメーターである全反射率が９３％以上及び拡散反射率が９０％以上であることから、生産性及び光反射性能に優れている。このような樹脂成形体は、例えば、電飾看板内又は電飾表示器具内に配置して表示部に向けて光を反射するための光反射部、あるいは照明器具として用いられる反射がさや反射ざら等として好適に使用可能である。また、この樹脂成形体は上記裏面層の存在により耐破断性に優れる。さらに、本発明の樹脂成形体がシート状の場合には、熱成形により所望の形状に容易に成形することができ、熱成形加工性にも優れる。本発明の樹脂成形体は、光反射体としての用途以外に、電飾されない看板、白板、道路標識板等の用途にも好適に使用されうる。本発明で用いる成分（Ｂ）は、オレフィン系樹脂の中から選ばれる少なくとも一種の樹脂であることから、光を透過しやすい（反射性に劣る）芳香族ポリカーボネート樹脂（Ａ）に高い全反射率と拡散反射率を付与するに効果的な物質であり、芳香族ポリカーボネート樹脂（Ａ）の量を多く残した状態、即ち芳香族ポリカーボネート樹脂の特性（耐熱性、耐衝撃性、難燃性）を極力低下させることなく光反射性能を高い水準に維持できるため、芳香族ポリカーボネート樹脂の特性（耐熱性、耐衝撃性、難燃性）を極力低下させることなく光反射性能を高い水準に維持しうる成形体が得られる。本発明において、オレフィン系樹脂としてポリエチレン系樹脂を成分（Ｂ）として使用した混合樹脂層を持つ樹脂成形体は、二酸化チタン等の高価な白色系着色剤の添加量を最少にできる効果を有する。本発明の光反射体（樹脂成形体）は、該混合樹脂層表面における、光の反射を表わすパラメーターである全反射率が９３％以上及び拡散反射率が９０％以上であることから、光の反射性及び拡散反射性に特に優れるので、例えば、電飾看板内又は電飾表示器具内に配置して表示部に向けて光を反射するための光反射部、あるいは照明器具として用いられる反射がさや反射ざら等に使用した場合において、蛍光灯や電球等の電気発光体の数を減らさないときにはそれら発光体の出力を小さくすることができ、或いは電気発光体の出力を小さくしない場合には発光体の数を減らすことができる。結果として電気の使用量を最小限にとどめることが可能となり、地球温暖化の抑制にも貢献しうる。又、この光反射体を電飾看板等の反射体として使用する場合には、看板の厚みを薄くできる効果を奏する。よって、省スペース型の看板の作製が可能となる。
【図面の簡単な説明】
【図１】医療用Ｘ線写真観察装置の概略図である。
【符号の説明】
１  箱体
２  表示板
３  蛍光灯
４  壁部
５  光反射板
【図１】
0004632329.tif 000003